【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
粒状物質とマトリックスから成る組成物のために候補粒状物質を選択する方法であって、該方法が：
A）該組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の予め定められた関係に基づいて候補粒状物質を選択するステップを含む方法。
【請求項２】
粒状物質とマトリックスから成る組成物のために候補粒状物質を選択する方法であって、該方法が：
A）該粒状物質と代用マトリックスから成る組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の予め定められた関係に基づいて候補粒状物質を選択するステップを含む方法。
【請求項３】
粒状物質とマトリックスから成る組成物のために候補粒状物質を選択する方法であって、該方法が：
A）予め定められた界面ポテンシャル特性値、界面ポテンシャル特性値から導出される値、界面ポテンシャル特性値の成分、又はそれらの組み合わせ、を有する少なくとも一つのプローブ粒状物質を顧客に提供するステップ；
B）a）該組成物の少なくとも一つの性能特性と
b）１）該粒状物質の少なくとも一つの均質相互作用パラメーター、又は
b）２）該粒状物質の少なくとも一つの均質相互作用パラメーター及び該粒状物質と該マトリックスの少なくとも一つの不均質相互作用パラメーター、
の間の予め定められた関係に基づいて候補粒状物質を選択するステップ；及び
C）該候補粒状物質を顧客に提供するステップ；
を含む方法。
【請求項４】
粒状物質とマトリックスから成る組成物であって：
A）該粒状物質の少なくとも一つの均質相互作用パラメーター、又は
B）該粒状物質の少なくとも一つの均質相互作用パラメーター及び該粒状物質と該マトリックスの少なくとも一つの不均質相互作用パラメーター、
の組み合わせに関連づけられる少なくとも一つの性能特性を有する組成物。
【請求項５】
粒状物質とマトリックスを組み合わせるステップを含む性能特性を提供する方法であって、該粒状物質と該マトリックスは、該性能特性に関連した少なくとも一つの界面ポテンシャル特性値、界面ポテンシャル特性値から導出される値、界面ポテンシャル特性値の成分、又はそれらの組み合わせ、を有することを特徴とする方法。
【請求項６】
粒状物質とマトリックスから成る組成物のために候補マトリックスを選択する方法であって、該方法が：
A）該組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の予め定められた関係に基づいて候補マトリックスを選択するステップを含む方法。
【請求項７】
新しい又は改良された粒状物質を開発する方法であって：
A）各組成物が粒状物質とマトリックスから成る二つ以上の組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の少なくとも一つの傾向及び／又は機能的関係を得るステップを含む方法。
【請求項８】
マトリックスと粒状物質から成る新しい又は改良された組成物を開発する方法であって：
A）各組成物が該マトリックスと粒状物質から成る二つ以上の組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の少なくとも一つの傾向及び／又は機能的関係を得るステップを含む方法。
【請求項９】
A）マトリックスと粒状物質から成る組成物の少なくとも一つの性能特性、及び
B）１）該粒状物質の少なくとも一つの均質相互作用、又は
B）２）該粒状物質の少なくとも一つの均質相互作用と該粒状物質と該マトリックスの少なくとも一つの不均質相互作用、
を含む性能マップ。
【請求項１０】
性能マッピングの方法であって：
A）マトリックスと粒状物質から成る組成物の少なくとも一つの性能特性、及び
B）１）該粒状物質の少なくとも一つの均質相互作用、又は
B）２）該粒状物質の少なくとも一つの均質相互作用及び該粒状物質と該マトリックスの少なくとも一つの不均質相互作用、
を比較するステップを含む方法。
【請求項１１】
A）粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、及び
B）前記粒状物質を調製するプロセスの少なくとも一つのプロセス変数、
を含むプロセス・マップ。
【請求項１２】
A）粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、と
B）前記粒状物質を調製するプロセスの少なくとも一つのプロセス変数、
の間で比較するステップを含むプロセス・マッッピングの方法。
【手続補正２】
【補正対象書類名】明細書
【補正対象項目名】０１２１
【補正方法】変更
【補正の内容】
【０１２１】
本発明のその他の実施形態は、本明細書とそこで開示された本発明の実施形態を考察することによって当業者には明らかであろう。本明細書及び実施例は単に例示的なものであって、本発明の真の範囲と精神は以下の特許請求の範囲及びその等価物によってのみ示される。
以下、本発明の好ましい態様を列挙する。
（１）粒状物質とマトリックスから成る組成物のために候補粒状物質を選択する方法であって、該方法が：
A）該組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の予め定められた関係に基づいて候補粒状物質を選択するステップを含む方法。
（２）該均質相互作用パラメーターは該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（１）に記載の方法。
（３）該不均質相互作用パラメーターは該粒状物質と該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（２）に記載の方法。
（４）該選択された候補粒状物質は、該組成物の性能特性の目標値を達成するような界面ポテンシャル特性値、界面ポテンシャル特性値から導出される値、界面ポテンシャル特性値の成分、又はそれらの組み合わせ、を有することを特徴とする（１）に記載の方法。
（５）さらに、A）とB）の間の関係を決定するステップを含む（１）に記載の方法。
（６）該粒状物質は炭素質であることを特徴とする（１）に記載の方法。
（７）該粒状物質はカーボンブラックであることを特徴とする（１）に記載の方法。
（８）該粒状物質は金属酸化物であることを特徴とする（１）に記載の方法。
（９）該粒状物質はフュームド・シリカであることを特徴とする（１）に記載の方法。
（１０）該マトリックスは、少なくとも一つのポリマー、溶媒、着色剤、界面活性剤、別の粒状物質、又はそれらの組み合わせ、を含むことを特徴とする（１）に記載の方法。
（１１）該マトリックスはポリマーであることを特徴とする（１）に記載の方法。
（１２）該マトリックスは溶媒であることを特徴とする（１）に記載の方法。
（１３）該粒状物質及び／又は該マトリックスに関する該界面ポテンシャル特性値、界面ポテンシャル特性値から導出される値、界面ポテンシャル特性値の成分、又はそれらの組み合わせは、アブソープトメトリー（absorptometry）法によって決定されることを特徴とする（３）に記載の方法。
（１４）該アブソープトメトリー法はDBP又はパラフィン・オイル以外の液体を用いることを特徴とする（１３）に記載の方法。
（１５）該アブソープトメトリー法は炭酸プロピレン、水、エチレングリコール、又はそれらの混合物、を用いることを特徴とする（１４）に記載の方法。
（１６）該粒状物質及び／又は該マトリックスに関する該界面ポテンシャル特性値、界面ポテンシャル特性値から導出される値、界面ポテンシャル特性値の成分、又はそれらの組み合わせは、吸い上げ速度（wicking rate）法によって決定されることを特徴とする（３）に記載の方法。
（１７）該吸い上げ速度法は、ノナン、ヘキサデカン、イソアルカン、エチレングリコール、ホルムアミド、ブロモナフタレン、アセトニトリル、ベンズアルデヒド、炭酸プロピレン、アニリン、シクロヘキサノール、ニトロアニソール、ジクロロベンゼン、水、又はそれらの混合物、を用いることを特徴とする（１６）に記載の方法。
（１８）該粒状物質及び／又は該マトリックスに関する該界面ポテンシャル特性値、界面ポテンシャル特性値から導出される値、界面ポテンシャル特性値の成分、又はそれらの組み合わせは、降伏点（yield point）法によって決定されることを特徴とする（３）に記載の方法。
（１９）該降伏点法は炭化水素を用いることを特徴とする（１８）に記載の方法。
（２０）該炭化水素は、パラフィン・オイル、ヘキサデカン、ノナン、又はそれらの混合物、であることを特徴とする（１９）に記載の方法。
（２１）該粒状物質及び／又は該マトリックスに関する該界面ポテンシャル特性値、界面ポテンシャル特性値から導出される値、界面ポテンシャル特性値の成分、又はそれらの組み合わせは、界面ポテンシャル蒸気吸着法によって決定されることを特徴とする（３）に記載の方法。
（２２）該界面ポテンシャル蒸気吸着法は、ペンタン、ノナン、アセトニトリル、塩化メチレン、水、又はそれらの混合物、を用いることを特徴とする（２１）に記載の方法。
（２３）該粒状物質及び／又は該マトリックスに関する該界面ポテンシャル特性値、界面ポテンシャル特性値から導出される値、界面ポテンシャル特性値の成分、又はそれらの組み合わせは、IGC法によって決定されることを特徴とする（３）に記載の方法。
（２４）該IGC法は、ブタン、ペンタン、ヘキサン、ヘプタン、テトラヒドロフラン、アセトン、酢酸エチル、エーテル、クロロホルム、アセトニトリル、又はそれらの混合物、を用いることを特徴とする（２３）に記載の方法。
（２５）該性能特性は、導電率、分散性、衝撃強度、色、強化、粉末流動、摩擦帯電、及びレオロジーであることを特徴とする（１）に記載の方法。
（２６）該関係は、粒状物質に関する凝集の仕事と該粒状物質と該マトリックスに関する付着の仕事の差であることを特徴とする（１）に記載の方法。
（２７）該方法はさらに、少なくとも一つの形態値に基づいて候補粒状物質を選択するステップを含む（１）に記載の方法。
（２８）該方法はさらに、少なくとも一つの化学値に基づいて候補粒状物質を選択するステップを含む（１）に記載の方法。
（２９）さらに、該マトリックスに関する界面ポテンシャル特性値、界面ポテンシャル特性値から導出される値、界面ポテンシャル特性値の成分、又はそれらの組み合わせ、を決定するステップを含む（３）に記載の方法。
（３０）該マトリックスに関する界面ポテンシャル特性値、界面ポテンシャル特性値から導出される値、界面ポテンシャル特性値の成分、又はそれらの組み合わせ、を決定するステップは、該マトリックスと予め定められた界面ポテンシャル特性値、界面ポテンシャル特性値から導出される値、界面ポテンシャル特性値の成分、又はそれらの組み合わせ、を有する少なくとも一つのプローブ粒状物質を含む組成物の性能特性を決定するステップを含むことを特徴とする（２９）に記載の方法。
（３１）該マトリックスは、予め定められた界面ポテンシャル特性値、界面ポテンシャル特性値から導出される値、界面ポテンシャル特性値の成分、又はそれらの組み合わせ、を有することを特徴とする（３）に記載の方法。
（３２）さらに、予め定められた界面ポテンシャル特性値、界面ポテンシャル特性値から導出される値、界面ポテンシャル特性値の成分、又はそれらの組み合わせ、を有する代用マトリックスを決定するステップを含む（３）に記載の方法。
（３３）さらに、
A)該代用マトリックスと粒状物質を含む組成物の少なくとも一つの性能特性と
B）i）該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、及び
ii）該代用マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、
の組み合わせ、
の間の予め定められた関係に基づいて候補粒状物質を選択するステップを含む（３２）に記載の方法。
（３４）さらに、A）とB）の間の関係を決定するステップを含む（３３）に記載の方法。
（３５）粒状物質とマトリックスから成る組成物のために候補粒状物質を選択する方法であって、該方法が：
A）該粒状物質と代用マトリックスから成る組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の予め定められた関係に基づいて候補粒状物質を選択するステップを含む方法。
（３６）該均質相互作用パラメーターが該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（３５）に記載の方法。
（３７）該不均質相互作用パラメーターは該粒状物質と該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（３６）に記載の方法。
（３８）さらに、A）とB）の間の関係を決定するステップを含む（３５）に記載の方法。
（３９）さらに、該粒状物質に関する界面ポテンシャル特性値、界面ポテンシャル特性値から導出される値、界面ポテンシャル特性値の成分、又はそれらの組み合わせ、を決定するステップを含む（３）に記載の方法。
（４０）さらに、該粒状物質に関する界面ポテンシャル特性値、界面ポテンシャル特性値から導出される値、界面ポテンシャル特性値の成分、又はそれらの組み合わせ、を決定するステップを含む（２９）に記載の方法。
（４１）粒状物質とマトリックスから成る組成物のために候補粒状物質を選択する方法であって、該方法が：
A）予め定められた界面ポテンシャル特性値、界面ポテンシャル特性値から導出される値、界面ポテンシャル特性値の成分、又はそれらの組み合わせ、を有する少なくとも一つのプローブ粒状物質を顧客に提供するステップ；
B）a）該組成物の少なくとも一つの性能特性と
b）１）該粒状物質の少なくとも一つの均質相互作用パラメーター、又は
b）２）該粒状物質の少なくとも一つの均質相互作用パラメーター及び該粒状物質と該マトリックスの少なくとも一つの不均質相互作用パラメーター、
の間の予め定められた関係に基づいて候補粒状物質を選択するステップ；及び
C）該候補粒状物質を顧客に提供するステップ；
を含む方法。
（４２）該均質相互作用パラメーターは該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（４１）に記載の方法。
（４３）該不均質相互作用パラメーターは該粒状物質と該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（４２）に記載の方法。
（４４）該選択された候補粒状物質は、該組成物の性能特性の目標値を達成するような界面ポテンシャル特性値、界面ポテンシャル特性値から導出される値、界面ポテンシャル特性値の成分、又はそれらの組み合わせ、を有することを特徴とする（４１）に記載の方法。
（４５）さらに、a）とb）の間の関係を決定するステップを含む（４１）に記載の方法。
（４６）粒状物質とマトリックスから成る組成物であって：
A）該粒状物質の少なくとも一つの均質相互作用パラメーター、又は
B）該粒状物質の少なくとも一つの均質相互作用パラメーター及び該粒状物質と該マトリックスの少なくとも一つの不均質相互作用パラメーター、
の組み合わせに関連づけられる少なくとも一つの性能特性を有する組成物。
（４７）該均質相互作用パラメーターは該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（４６）に記載の組成物。
（４８）該不均質相互作用パラメーターは該粒状物質と該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（４７）に記載の組成物。
（４９）該性能特性は、導電率、分散性、衝撃強度、色、強化、粉末流動、摩擦帯電、及びレオロジーであることを特徴とする（４６）に記載の組成物。
（５０）該性能特性は、凝集の仕事と付着の仕事の差に関連していることを特徴とする（４６）に記載の組成物。
（５１）粒状物質とマトリックスを組み合わせるステップを含む性能特性を提供する方法であって、該粒状物質と該マトリックスは、該性能特性に関連した少なくとも一つの界面ポテンシャル特性値、界面ポテンシャル特性値から導出される値、界面ポテンシャル特性値の成分、又はそれらの組み合わせ、を有することを特徴とする方法。
（５２）該性能特性は、導電率、分散性、衝撃強度、色、強化、粉末流動、摩擦帯電、及びレオロジーであることを特徴とする（５１）に記載の方法。
（５３）該性能特性は、凝集の仕事と付着の仕事の差に関連していることを特徴とする（５１）に記載の方法。
（５４）該候補粒状物質は第二の候補粒状物質よりもコストが低く、該候補粒状物質と第二の候補粒状物質は同様の界面ポテンシャル特性値、界面ポテンシャル特性値から導出される値、界面ポテンシャル特性値の成分、又はそれらの組み合わせ、を有し、該組成物の性能特性に関する同様の目標値を達成することを特徴とする（４）に記載の方法。
（５５）該候補粒状物質は第二の候補粒状物質よりも１％乃至５０％コストが低いことを特徴とする（５４）に記載の方法。
（５６）粒状物質とマトリックスから成る組成物のために候補マトリックスを選択する方法であって、該方法が：
A）該組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の予め定められた関係に基づいて候補マトリックスを選択するステップを含む方法。
（５７）該均質相互作用パラメーターは該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（５６）に記載の方法。
（５８）該不均質相互作用パラメーターは該粒状物質と該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（５７）に記載の方法。
（５９）該選択された候補マトリックスは、該組成物の性能特性の目標値を達成するような界面ポテンシャル特性値、界面ポテンシャル特性値から導出される値、界面ポテンシャル特性値の成分、又はそれらの組み合わせ、を有することを特徴とする（５６）に記載の方法。
（６０）さらに、A）とB）の間の関係を決定するステップを含む（５６）に記載の方法。
（６１）新しい又は改良された粒状物質を開発する方法であって：
A）各組成物が粒状物質とマトリックスから成る二つ以上の組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の少なくとも一つの傾向及び／又は機能的関係を得るステップを含む方法。
（６２）該均質相互作用パラメーターは、前記組成物の各々の該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（６１）に記載の方法。
（６３）該不均質相互作用パラメーターは前記組成物の各々の該粒状物質と該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（６２）に記載の方法。
（６４）さらに、前記傾向及び／又は機能的関係を用いて前記新しい又は改良された粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を同定するステップを含む（６１）に記載の方法。
（６５）さらに、同定された界面ポテンシャル特性値、界面ポテンシャル特性値から導出される値、界面ポテンシャル特性値の成分、又はそれらの組み合わせ、を有する前記新しい又は改良された粒状物質を作るステップを含む（６４）に記載の方法。
（６６）さらに、利用できる粒状物質の目録から同定された界面ポテンシャル特性値、界面ポテンシャル特性値から導出される値、界面ポテンシャル特性値の成分、又はそれらの組み合わせ、を有する前記新しい又は改良された粒状物質を選択するステップを含む（６４）に記載の方法。
（６７）Ｂ）２）は二つ以上のマトリックスに基づいていることを特徴とする（６１）に記載の方法。
（６８）粒状物質の数は、粒状物質に関する界面ポテンシャル特性値、界面ポテンシャル特性値から導出される値、界面ポテンシャル特性値の成分、又はそれらの組み合わせ、の数以上であることを特徴とする（６３）に記載の方法。
（６９）前記傾向及び／又は機能的関係は、グラフ、式、チャート、生のデータ、アルゴリズム、又はそれらの組み合わせ、の形で提供されることを特徴とする（６１）に記載の方法。
（７０）前記新しい又は改良された粒状物質は、利用できる他の粒状物質に比べて少なくとも一つの性能特性に関して改良された性能に基づいて同定されることを特徴とする（６４）に記載の方法。
（７１）前記新しい又は改良された粒状物質は、利用できる他の粒状物質に比べた前記粒状物質のコストに基づいて同定されることを特徴とする（６４）に記載の方法。
（７２）さらに、前記傾向及び／又は機能的関係を得るときに該粒状物質の少なくとも一つの形態値を利用することを特徴とする（６１）に記載の方法。
（７３）前記マトリックスは、顧客の特定組成又はその代用物であることを特徴とする（６１）に記載の方法。
（７４）該マトリックスは、少なくとも一つのポリマー、溶媒、着色剤、界面活性剤、別の粒状物質、又はそれらの組み合わせ、を含むことを特徴とする（６１）に記載の方法。
（７５）該マトリックスはポリマーであることを特徴とする（６１）に記載の方法。
（７６）該マトリックスは溶媒であることを特徴とする（６１）に記載の方法。
（７７）該傾向及び／又は機能的関係はさらに該マトリックスの少なくとも一つの特性を含むことを特徴とする（６１）に記載の方法。
（７８）マトリックスと粒状物質から成る新しい又は改良された組成物を開発する方法であって：
A）各組成物が該マトリックスと粒状物質から成る二つ以上の組成物の少なくとも一つの性能特性と
B）１）該粒状物質の少なくとも一つの均質相互作用パラメーター、又は
B）２）該粒状物質の少なくとも一つの均質相互作用パラメーター及び該粒状物質と該マトリックスの少なくとも一つの不均質相互作用パラメーター、
の間の少なくとも一つの傾向及び／又は機能的関係を得るステップを含む方法。
（７９）該均質相互作用パラメーターは、前記組成物の各々の粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（７８）に記載の方法。
（８０）該不均質相互作用パラメーターは、前記組成物の各々の粒状物質及び該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（７９）に記載の方法。
（８１）さらに、前記傾向及び／又は機能的関係を用いて前記新しい又は改良された組成物を同定するステップを含む（７８）に記載の方法。
（８２）該傾向及び／又は機能的関係は、さらに該マトリックスの少なくとも一つの特性を含むことを特徴とする（７８）に記載の方法。
（８３）A）マトリックスと粒状物質から成る組成物の少なくとも一つの性能特性、及び
B）１）該粒状物質の少なくとも一つの均質相互作用、又は
B）２）該粒状物質の少なくとも一つの均質相互作用と該粒状物質と該マトリックスの少なくとも一つの不均質相互作用、
を含む性能マップ。
（８４）該均質相互作用パラメーターは、該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（８３）に記載の性能マップ。
（８５）該不均質相互作用パラメーターは、該粒状物質及び該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（８４）に記載の性能マップ。
（８６）前記性能マップはA）とB）の間の少なくとも一つの傾向及び／又は機能的関係を示すことを特徴とする（８３）に記載の性能マップ。
（８７）前記性能マップは、新しい又は改良された粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を同定するために用いられることを特徴とする（８３）に記載の性能マップ。
（８８）前記マトリックスは顧客の特定組成又はその代用物であることを特徴とする（８３）に記載の性能マップ。
（８９）該マトリックスは、少なくとも一つのポリマー、溶媒、着色剤、界面活性剤、別の粒状物質、又はそれらの組み合わせ、を含むことを特徴とする（８３）に記載の性能マップ。
（９０）前記マトリックスはポリマーであることを特徴とする（８３）に記載の性能マップ。
（９１）前記マトリックスは溶媒であることを特徴とする（８３）に記載の性能マップ。
（９２）性能マッピングの方法であって：
A）マトリックスと粒状物質から成る組成物の少なくとも一つの性能特性、及び
B）１）該粒状物質の少なくとも一つの均質相互作用、又は
B）２）該粒状物質の少なくとも一つの均質相互作用及び該粒状物質と該マトリックスの少なくとも一つの不均質相互作用、
を比較するステップを含む方法。
（９３）該均質相互作用パラメーターは、該粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（９２）に記載の性能マッピングの方法。
（９４）該不均質相互作用パラメーターは、該粒状物質及び該マトリックスに関する少なくとも一つの界面ポテンシャル特性値、界面ポテンシャル特性値から導出される少なくとも一つの値、界面ポテンシャル特性値の少なくとも一つの成分、又はそれらの組み合わせ、を含むことを特徴とする（９３）に記載の性能マッピングの方法。
（９５）A）粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、及び
B）前記粒状物質を調製するプロセスの少なくとも一つのプロセス変数、
を含むプロセス・マップ。
（９６）前記プロセス・マップはA）とB）の間の少なくとも一つの傾向及び／又は機能的関係を示すことを特徴とする（９５）に記載のプロセス・マップ。
（９７）前記プロセス・マップは、新しい又は改良された粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、を同定するために用いられることを特徴とする（９５）に記載のプロセス・マップ。
（９８）前記プロセス変数は、温度、圧力、化学組成、滞留時間、化学量論、反応器のクエンチ長さ、クエンチ空気の量、供給原料の組成、一次燃料のタイプ、下流添加物のタイプ及び／又はレベル、又は後処理のタイプ、濃度、及び／又は量、であることを特徴とする（９５）に記載のプロセス・マップ。
（９９）前記後処理のタイプは化学的修飾又は付着剤（adherent）の添加であることを特徴とする（９５）に記載のプロセス・マップ。
（１００）前記付着剤が界面活性剤又は分散剤であることを特徴とする（９９）に記載のプロセス・マップ。
（１０１）A）粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、と
B）前記粒状物質を調製するプロセスの少なくとも一つのプロセス変数、
の間で比較するステップを含むプロセス・マッッピングの方法。
（１０２）前記プロセス変数は、温度、圧力、化学組成、滞留時間、化学量論、反応器のクエンチ長さ、クエンチ空気の量、供給原料の組成、一次燃料のタイプ、下流添加物のタイプ及び／又はレベル、又は後処理のタイプ、濃度、及び／又は量、であることを特徴とする（１０１）に記載のプロセス・マッッピングの方法。
（１０３）前記後処理のタイプは化学的修飾又は付着剤（adherent）の添加であることを特徴とする（１０２）に記載のプロセス・マッピングの方法。
（１０４）前記付着剤が界面活性剤又は分散剤であることを特徴とする（１０３）に記載のプロセス・マッピングの方法。
（１０５）さらに、
A）マトリックスと粒状物質から成る組成物の少なくとも一つの性能特性、及び
B）１）該粒状物質の少なくとも一つの均質相互作用、又は
B）２）該粒状物質の少なくとも一つの均質相互作用及び該粒状物質と該マトリックスの少なくとも一つの不均質相互作用、
を比較するステップを含む性能マッピングの方法を用いるステップを含む（１０１）に記載のプロセス・マッピングの方法。
（１０６）新しい又は改良された粒状物質を開発する方法であって、（８３）に記載の性能マップを利用するステップを含む方法。
（１０７）新しい又は改良された粒状物質を開発する方法であって、（９５）に記載のプロセス・マップを利用するステップを含む方法。
（１０８）さらに、
A）粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、及び
B）前記粒状物質を調製するプロセスの少なくとも一つのプロセス変数、
を含むプロセス・マップを利用するステップを含む（１０６）に記載の方法。
（１０９）前記新しい又は改良された粒状物質を作るステップが、
A）粒状物質に関する少なくとも一つの界面ポテンシャル特性値、界面ポテンシャル特性値から導出される少なくとも一つの値、界面ポテンシャル特性値の少なくとも一つの成分、又はそれらの組み合わせ、及び
B）前記粒状物質を調製するプロセスの少なくとも一つのプロセス変数、
を含むプロセス・マップを利用することを特徴とする（６５）に記載の方法。
（１１０）該粒状物質が炭素質であることを特徴とする（６１）に記載の方法。
（１１１）該粒状物質がカーボンブラックであることを特徴とする（６１）に記載の方法。
（１１２）該粒状物質が金属酸化物であることを特徴とする（６１）に記載の方法。
（１１３）該粒状物質がフュームド・シリカであることを特徴とする（６１）に記載の方法。
（１１４）該粒状物質が炭素質であることを特徴とする（８３）に記載の性能マップ。
（１１５）該粒状物質がカーボンブラックであることを特徴とする（８３）に記載の性能マップ。
（１１６）該粒状物質が金属酸化物であることを特徴とする（８３）に記載の性能マップ。
（１１７）該粒状物質がフュームド・シリカであることを特徴とする（８３）に記載の性能マップ。
（１１８）該粒状物質が炭素質であることを特徴とする（９５）に記載のプロセス・マップ。
（１１９）該粒状物質がカーボンブラックであることを特徴とする（９５）に記載のプロセス・マップ。
（１２０）該粒状物質が金属酸化物であることを特徴とする（９５）に記載のプロセス・マップ。
（１２１）該粒状物質がフュームド・シリカであることを特徴とする（９５）に記載のプロセス・マップ。
（１２２）該粒状物質が炭素質であることを特徴とする（１０６）に記載の方法。
（１２３）該粒状物質がカーボンブラックであることを特徴とする（１０６）に記載の方法。
（１２４）該粒状物質が金属酸化物であることを特徴とする（１０６）に記載の方法。
（１２５）該粒状物質がフュームド・シリカであることを特徴とする（１０６）に記載の方法。
（１２６）該粒状物質が炭素質であることを特徴とする（１０７）に記載の方法。
（１２７）該粒状物質がカーボンブラックであることを特徴とする（１０７）に記載の方法。
（１２８）該粒状物質が金属酸化物であることを特徴とする（１０７）に記載の方法。
（１２９）該粒状物質がフュームド・シリカであることを特徴とする（１０７）に記載の方法。
（１３０）粒状物質の数が少なくとも３であることを特徴とする（６８）に記載の方法。
（１３１）粒状物質の数が少なくとも５であることを特徴とする（６８）に記載の方法。
（１３２）粒状物質の数が少なくとも１０であることを特徴とする（６８）に記載の方法。
（１３３）該性能マップが多次元的であることを特徴とする（８３）に記載の性能マップ。
（１３４）該プロセス・マップが多次元的であることを特徴とする（９５）に記載のプロセス・マップ。